ДРАПИРУЮЩЕЕСЯ ПОГЛОЩАЮЩЕЕ ИЗДЕЛИЕ
DRAPED ABSORBENT PRODUCT

Область техники
Изобретение в целом относится к гигиеническим поглощающим изделиям и, в частности, к женским гигиеническим прокладкам, которые являются тонкими, высоко поглощающими и драпирующимися.
Описание предшествующего уровня техники
Носимые снаружи, гигиенические поглощающие прокладки представляют собой один из многих имеющихся в настоящее время видов женских защитных устройств. Разработка материалов, имеющих высокую способность поглощения жидкости на единицу объема, позволил уменьшить общую толщину гигиенических прокладок, предоставляя посредством этого продукт, который удобнее носить и который доставляет меньше неудобств. Тонкие, гибкие гигиенические прокладки этого типа раскрыты, например, в патенте США №4950264 (далее - «патент '264»), выданном T.W.Osborne III.
Термин «гибкий», используемый в предшествующем уровне техники, в целом используется для описания сопротивления деформации при приложении к материалу внешней нагрузки. Например, в патенте '264 раскрыта гигиеническая прокладка, имеющая «низкое сопротивление изгибу», когда к гигиенической прокладке прилагается внешняя нагрузка посредством поршневого механизма.
Однако определение «гибкое» того типа, которое предоставлено в патенте '264, не является мерой общих свойств «драпируемости» поглощающего изделия. То есть изделие может иметь «низкое сопротивление изгибу» и при этом не быть «драпируемым», как определено здесь. Используемый здесь термин «драпируемое» или «драпируемость» означает тенденцию изделия свисать вертикальным образом вследствие силы тяжести при удерживании указанного свободно свисающего изделия за один конец. Драпируемые изделия также имеют тенденцию соответствовать профилю опорной поверхности, например, драпируемая гигиеническая прокладка будет иметь тенденцию соответствовать форме тела во время использования, повышая посредством этого комфорт.
Текстильные ткани и другие подобные полотну материалы, которые используются в одежде, имеют тенденцию иметь эту характеристику «драпируемости». Одежда, изготовленная из текстильной ткани, обладающей этим «драпируемым» свойством, имеет тенденцию соответствовать поверхности тела пользователя и двигаться согласованно с ним, что приводит к повышенному комфорту для пользователя.
Поглощающее изделие, обладающее этими «драпируемыми» характеристиками, может увеличить комфорт для пользователя. То есть изделие, которое является достаточно «драпируемым», так что оно соответствует пространству, ограниченному между бедрами пользователя и нижним бельем пользователя, может обеспечить пользователю повышенный комфорт. Напротив, если поглощающее изделие является недостаточно драпируемым, то пользователь может испытывать дискомфорт и чувствовать наличие поглощающего изделия. Кроме того, если такое изделие образует складки или деформируется, то имеется тенденция к сохранению этой возникающей формы, что обеспечивает неадекватную защиту.
Таким образом, хотя в предшествующем уровне техники могут быть раскрыты «гибкие» поглощающие изделия, еще имеется потребность в поглощающих изделиях и, в частности, гигиенических прокладках, которые являются драпируемыми, а также обладают поглощающими свойствами, требуемыми от таких поглощающих изделий.
Краткое описание сущности изобретения
3
В соответствии с первым аспектом изобретения, настоящее изобретение предоставляет поглощающее изделие, включающее слой покрытия, барьерный слой, поглощающую систему, включающую сверхпоглощающий полимер (SAP), расположенный между слоем покрытия и барьерным слоем, причем поглощающее изделие имеет показатель поглощающей способности (AI), по меньшей мере, примерно 1,5, среднюю плотность, по меньшей мере, примерно 0,14 г/см и толщину менее чем 2,0 мм.
3
В соответствии со вторым аспектом изобретения, настоящее изобретение предоставляет поглощающее изделие, включающее слой покрытия, барьерный слой и включающую сверхпоглощающий полимер (SAP) поглощающую систему, расположенную между слоем покрытия и барьерным слоем, причем поглощающее изделие имеет среднюю поглощающую способность (АС), по меньшей мере, примерно 5,0 г, среднюю плотность, по меньшей мере, примерно 0,20 г/см и толщину менее чем 2,0 мм.
Краткое описание чертежей
Примеры вариантов осуществления настоящего изобретения теперь будут описаны со ссылкой на чертежи, на которых:
фиг.1 представляет собой вид сверху в плане гигиенической прокладки в соответствии с одним вариантом осуществления настоящего изобретения, причем слой покрытия гигиенической прокладки частично удален для показа поглощающей системы;
фиг.2 представляет собой вид в перспективе гигиенической прокладки, показанной на фиг.1, изображенной в положении, принятом, когда свободно свисающая гигиеническая прокладка удерживается за один конец гигиенической прокладки;
фиг.3 представляет собой вид внизу гигиенической прокладки, показанной на фиг.1; и
фиг.4 представляет собой вид в разрезе вдоль продольной, центральной линии 4-4 гигиенической прокладки, показанной на фиг.3;
фиг.5 представляет собой вид сверху в плане гигиенической прокладки в соответствии с другим вариантом осуществления настоящего изобретения, причем слой покрытия гигиенической прокладки частично удален для показа поглощающей системы; и
фиг.6 представляет собой вид в разрезе вдоль продольной центральной линии 6-6 гигиенической прокладки, показанной на фиг.5.
Подробное описание изобретения
Предпочтительные варианты осуществления настоящего изобретения включают поглощающие изделия и, в частности, гигиенические прокладки, которые являются тонкими, гибкими, драпируемыми и обладают характеристиками поглощающей способности, требуемыми для гигиенических прокладок. Ниже предоставлены способы испытания для оценки поглощающей способности и характеристик драпируемости изделий в соответствии с настоящим изобретением.
Процедуры испытания
Для испытания изделия в соответствии со способами испытания, изложенными здесь, требуется минимум 6 образцов изделий. Для каждого из проводимых здесь испытаний часть поглощающего изделия, подлежащего испытанию, должна быть одной и той же, т.е. испытуемый образец должен быть взят из соответствующих участков на каждом из образцов продукта. Поглощающее изделие соответствует изложенному здесь способу испытания, если любая поглощающая часть продукта соответствует испытанию.
Процедура для определения средней модифицированной круговой жесткости при изгибе (МСВ) и средней основной массы (BW)
Модифицированная круговая жесткость при изгибе (МСВ) определяется тестом, который моделируется в соответствии с процедурой ASTM D 4032-82 CIRCULAR BEND PROCEDURE (процедурой кругового изгиба), причем процедура значительно модифицирована и выполняется следующим образом. CIRCULAR BEND PROCEDURE представляет собой одновременную деформацию во многих направлениях материала, в котором одна поверхность образца становится вогнутой, а вторая поверхность становится выпуклой. Испытание CIRCULAR BEND PROCEDURE дает величину силы, связанную с устойчивостью к изгибу, одновременно усредняя жесткость во всех направлениях.
Устройство, необходимое для проведения испытания CIRCULAR BEND PROCEDURE, представляет собой модифицированное устройство для испытания круговой жесткости при изгибе, имеющее следующие части.
1. Гладко полированную платформу из стальной пластины размерами 102,0 мм на 102,0 мм на 6,35 мм, имеющей отверстие диаметром 18,75 мм. Перекрывающий край отверстия должен располагаться под углом 45° на глубину 4,75 мм.
2. Поршень, имеющий общую длину 72,2 мм, диаметр 6,25 мм, шарообразную носовую часть, имеющую диаметр 2,97 мм, и острие иглы, выступающее из нее на 0,88 мм, имеющую диаметр основания 0,33 мм, и острие, имеющее радиус менее чем 0,5 мм, причем поршень установлен концентрически с отверстием и имеет одинаковый клиренс со всех сторон. Следует отметить, что острие иглы предназначено просто для предотвращения бокового смещения испытуемого образца во время испытания. Поэтому, если острие иглы оказывает значительные неблагоприятные воздействия на тестируемый образец (например, прокалывает структуру, расширяемую заполнением), то острие иглы не следует использовать. Дно поршня должно быть установлено точно над верхней частью отверстия пластины. Из этого положения направленный вниз ход шарообразной носовой части направлен точно на дно отверстия пластины.
3. Датчик измерения силы, а конкретнее, инвертированный элемент сдавливающей нагрузки Instron. Элемент нагрузки имеет диапазон нагрузки от примерно 0,0 до примерно 2000,0 г.
4. Привод, а конкретнее, Instron модели №1122, имеющий инвертированный элемент сдавливающей нагрузки. Instron 1122 изготовлен Instron Engineering Corporation, Canton, Mass.
Для выполнения процедуры для этого испытания, как объясняется ниже, необходимы 3 репрезентативных образца продукта для каждого подлежащего испытанию изделия. Положение гигиенической прокладки или другого поглощающего изделия, подлежащего испытанию, выбирается оператором. Из каждого из трех образцов продукта в соответствующих положениях отрезают испытуемый образец размером 37,5 мм на 37,5 мм. Перед отрезанием испытуемых образцов любую съемную бумагу или упаковочный материал удаляют из образца продукта и любой обнажившийся клей, такой как клей для размещения на нижнем белье, покрывают нелипким порошком, таким как тальк или ему подобным. Тальк не должен влиять на измерения BW и МСВ.
Лицу, проводящему испытание, не следует складывать или сгибать испытуемые образцы и нужно сводить к минимуму манипулирование образцами и их краями во избежание воздействия на свойства устойчивости к сгибанию.
Процедуру CIRCULAR BEND PROCEDURE проводят следующим образом. Образцы кондиционируют, оставляя их в помещении, т.е. при 21°С±1°С и относительной влажности 50%±1% на период 2 ч.
2
Массу каждого отрезанного образца измеряют в граммах и делят на фактор 0,0014. Это основная масса в единицах «грамм на квадратный метр» (г.м). Величины, полученные для основной массы по каждому из испытуемых образцов, усредняют для получения средней основной массы (BW). Испытуемый образец центрируют на платформе с отверстием под поршнем таким образом, чтобы слой испытуемого образца, обращенный к телу пользователя, был обращен к поршню, а барьерный слой образца был обращен к платформе. Скорость поршня устанавливают на 50,0 см/мин на полную длину хода. При необходимости, проверяют и настраивают нулевой показатель. Поршень приводят в действие. Во время испытания следует избегать прикосновений к испытуемому образцу. Максимальную силу в граммах регистрируют по ближайшему показанию прибора. Указанные выше стадии повторяют до тех пор, пока не будут испытаны все 3 испытуемых образца. Затем берут среднюю величину по трем зарегистрированным величинам испытаний для предоставления средней величины жесткости МСВ или «МСВ». Поглощающие изделия в соответствии с настоящим изобретением предпочтительно имеют среднюю МСВ менее чем примерно 200 г, предпочтительнее менее чем примерно 100 г, а наиболее предпочтительно менее чем 80 г. Затем остающиеся не испытанные образцы продукта используют для описанного ниже испытания показателя поглощающей способности.
Процедура определения показателя поглощающей способности (AI)
Для полноценного функционирования поглощающего изделия оно должно иметь хорошие поглощающие свойства для обеспечения пользователю надежной защиты против пачкания белья и утечки биологической жидкости. «Поглощающая способность» (AI) (как определено здесь) поглощающего изделия представляет собой показатель свойств манипулирования жидкостью. «Поглощающая способность» (AI) поглощающего изделия определяется по двум составляющим двух свойств, повторного увлажнения (R) и времени проникновения жидкости (FRT). Используемую здесь поглощающую способность (AI) определяют следующим образом:
где
R = повторное увлажнение,
FPT = время проникновения жидкости.
Способы определения повторного увлажнения (R) и времени проникновения жидкости (FPT) для поглощающего изделия представлены ниже. Для проведения описанных ниже тестов повторного увлажнения (R) и времени проникновения жидкости (FPT) требуется 3 новых образца продукта.
Поглощающие изделия в соответствии с настоящим изобретением предпочтительно имеют показатель поглощательной способности (AI), по меньшей мере, примерно 1,5, предпочтительнее, по меньшей мере, примерно 1,7, а наиболее предпочтительно, по меньшей мере, примерно 1,8.
Процедура измерения времени проникновения жидкости
Время проникновения жидкости измеряют помещением подлежащего тестированию образца под пластину с отверстием для теста проникновения жидкости. Пластина с отверстием состоит из пластины размером 7,6 см × 25,4 см из поликарбоната толщиной 1,3 см с эллиптическим отверстием в ее центре. Эллиптическое отверстие имеет размер 3,8 см вдоль его основной оси и 1,9 см вдоль его малой оси. Пластину с отверстием располагают на подлежащий тестированию образец продукта в соответствующее положение на поглощающем изделии, из которого были взяты тестируемые образцы размером 37 мм × 37 мм из образцов продукта, тестированных в описанном выше тесте МСВ. Продольная ось эллиптического отверстия располагается параллельно продольной оси подлежащего тестированию продукта.
Жидкость готовят из следующей смеси для имитации биологических жидкостей: 49,5% 0,9% раствора хлорида натрия (каталог VWR # VW 3257-7), 49,5% глицерина (Emery 917), 1% феноксиэтанола (Clariant Corporation Phenoxetol™) и 0,45% хлорида натрия (кристаллический хлорид натрия Baker #9624-05).
3
Градуированный шприц емкостью 10 см, содержащий 7 мл испытуемой жидкости, удерживают над пластиной с отверстием так, что выпуск шприца находится приблизительно в 3 дюймах над отверстием. Шприц удерживают горизонтально, параллельно поверхности тестирующей пластины. Затем жидкость выталкивают из шприца со скоростью, которая дает возможность жидкости течь потоком вертикально на тестирующую пластину в отверстие, и секундомер включают, когда жидкость впервые попадает на подлежащий тестированию образец. Секундомер останавливают, когда часть поверхности образца впервые становится видимой над остающейся жидкостью внутри отверстия. Прошедшее время, измеренное секундомером, представляет собой время проникновения жидкости в секундах. Среднее время проникновения жидкости (FPT) рассчитывают получением средней величины по трем образцам продукта. Это среднее FPT можно затем использовать в представленном выше уравнении для расчета показателя поглощающей способности (AI).
Процедура измерения потенциала повторного увлажнения
3 образца продукта, используемые для описанной выше процедуры определения времени проникновения жидкости (FPT), используют для описанного ниже теста потенциала повторного увлажнения.
Потенциал повторного увлажнения представляет собой показатель способности прокладки или другого изделия удерживать жидкость внутри его структуры, когда прокладка содержит относительно большое количество жидкости и подвергается внешнему механическому давлению. Потенциал повторного увлажнения определяют и характеризуют следующей процедурой.
Устройство для теста потенциала повторного увлажнения такое же, как устройство, описанное выше в отношении теста FPT, и, кроме того, включает некоторое количество прямоугольников фильтровальной бумаги Whatman #1 размером 3 дюйма × 4 дюйма от Whatman, Inc. Clifton, NJ и взвешивающий механизм или весы, способные взвешивать с точностью ± 0,001 г, некоторое количество указанной бумаги Whatman, стандартную гирю 2,22 кг (4,8 фунтов), имеющую размеры 5,1 см (2 дюйма) на 10,2 см (4,0 дюйма) на приблизительно 5,4 см (2,13 дюйма), которая оказывает давление 4,14 кПа (0,6 фунта/кв. дюйм) на поверхность 5,1 на 10,2 см (2 дюйма на 4 дюйма).
В целях изложенной здесь процедуры теста, такие же 3 образца продукта, используемые для теста проникновения жидкости, следует использовать для теста потенциала повторного увлажнения. После нанесения тестирующей жидкости внутрь пластины с отверстием в описанном выше тесте FPT, и как только слой покрытия прокладки впервые покажется через верхнюю поверхность жидкости, включают секундомер и измеряют интервал 5 мин.
Через 5 мин пластину с отверстием удаляют и прокладку помещают на твердую плоскую поверхность со слоем покрытия, обращенным кверху.
15-слойную стопку предварительно смоченной фильтровальной бумаги помещают на увлажненную площадь и центрируют по ней и стандартную гирю 2,22 кг помещают поверх фильтровальной бумаги. Фильтровальную бумагу и гирю располагают поверх поглощающего изделия так, что они центрированы по площади, на которую была нанесена жидкость. Фильтровальную бумагу и гирю располагают так, что их более длинные размеры совмещены с продольным направлением продукта. Сразу после помещения бумаги и гири на продукт включают секундомер и по истечении интервала 3 мин стандартную гирю и фильтровальную бумагу быстро удаляют. Измеряют влажную массу фильтровальной бумаги и регистрируют ее по ближайшему делению 0,001 г. Затем рассчитывают величину повторного увлажнения в виде разности в граммах между массой влажных 15 слоев фильтровальной бумаги и массой сухих 15 слоев фильтровальной бумаги.
Измерение должно иметь, по меньшей мере, 3 повторения, и, при необходимости, перед каждым циклом гирю насухо протирают. Затем рассчитывают среднюю величину повторного увлажнения (R) по трем измеренным величинам, и эту величину повторного увлажнения (R) можно затем использовать в приведенном выше уравнении показателя поглощающей способности (AI).
Процедура измерения средней толщины гигиенического изделия
Описанную ниже процедуру измерения толщины следует проводить на трех образцах продукта перед проведением описанного выше теста МСВ после удаления образцов продукта из любой упаковки, после удаления любой съемной бумаги и после припудривания продукта тальком или ему подобным материалом. Измерение толщины продукта следует проводить в том же участке, из которого будет взят образец для теста СМВ.
Поглощающие изделия в соответствии с настоящим изобретением предпочтительно имеют толщину менее чем 2,5 мм, предпочтительнее менее чем 2,0 мм, а наиболее предпочтительно менее чем примерно 1,5 мм. Процедура измерения толщины поглощающего изделия описана ниже.
Устройство, требуемое для измерения толщины гигиенической прокладки, представляет собой имеющий основание циферблатный прибор для измерения толщины со стойкой, изготавливаемый компанией Ames, который имеет основание диаметром 2 дюйма при давлении 0,07 фунтов на кв. дюйм и точности регистрации 0,001 дюйма. Предпочтителен прибор цифрового типа. Если образец гигиенической прокладки отдельно сложен и завернут, то образец разворачивают и осторожно разглаживают рукой. Съемную бумагу удаляют с образца продукта и ее осторожно возвращают назад поперек размещающих клеевых линий с тем, чтобы не сдавливать образец, обеспечивая то, чтобы удаляемая бумага лежала плоско поперек образца. Клапаны (если они имеются) не учитываются при измерении толщины.
Основание прибора поднимают и образец продукта помещают на наковальню так, что основание прибора расположено приблизительно по центру в интересующем участке на образце продукта. При опускании основания необходимо предпринимать меры предосторожности для предотвращения падения основания на образец продукта или приложения ненужной силы. К образцу прикладывается нагрузка 0,07 фунтов на кв. дюйм, и показанию дают возможность стабилизироваться в течение приблизительно 5 с. Затем считывают показание толщины. Эту процедуру повторяют, по меньшей мере, для трех образцов продукта и затем рассчитывают среднюю толщину.
Расчет показателя драпируемости (BW/MCB)
Величина, которую можно использовать при описании новых характеристик поглощающих изделий в соответствии с настоящим изобретением, представляет собой показатель драпируемости или BW/MCB. Показатель драпируемости рассчитывается делением средней основной массы BW на среднюю величину МСВ, измеренную описанными выше способами тестирования.
Поглощающие изделия в соответствии с настоящим изобретением предпочтительно имеют показатель драпируемости, по меньшей мере, примерно 2,0, предпочтительнее, по меньшей мере, примерно 3,0, а наиболее предпочтительно, по меньшей мере, примерно 4,5.
Расчет средней плотности
Величина, которую можно использовать при описании новых характеристик поглощающих изделий в соответствии с настоящим изобретением, представляет собой среднюю плотность. Среднюю плотность рассчитывают на основании средней толщины и средней основной массы BW по данным измерения описанными выше способами тестирования. Среднюю плотность рассчитывают в соответствии со следующей формулой:
3
3
Средняя плотность (г/см)=(BW (г/см)/толщина (мм))/1000.
3
3
3
Поглощающие изделия в соответствии с настоящим изобретением предпочтительно имеют среднюю плотность, по меньшей мере, примерно 0,12 г/см, предпочтительнее, по меньшей мере, примерно 0,17 г/см, а наиболее предпочтительно, по меньшей мере, примерно 0,20 г/см.
Комбинированный показатель драпируемости - средней плотности (DCDI)
Другая величина, которую можно использовать при описании новых характеристик поглощающих изделий в соответствии с настоящим изобретением, представляет собой комбинированный показатель драпируемости - средней плотности (DCDI). DCDI рассчитывают умножением величины BW/MCB, т.е. величины показателя драпируемости, на среднюю плотность, и ее можно описать следующей формулой:
DCDI=(BW/MCB)·средняя плотность.
Поглощающие изделия в соответствии с настоящим изобретением предпочтительно имеют величину DCDI, по меньшей мере, примерно 0,50, предпочтительнее, по меньшей мере, примерно 0,70, а наиболее предпочтительно, по меньшей мере, примерно 1,00.
Описание предпочтительных вариантов осуществления
Описание будет продолжено со ссылкой на фиг.1 и 2, на которых показан вариант осуществления настоящего изобретения, женская гигиеническая прокладка 20.
Гигиеническая прокладка 20 имеет основную часть 22 с первой поперечной стороной, ограничивающей ее переднюю часть, и второй поперечной стороной 28, ограничивающей ее заднюю часть. Основная часть также имеет две продольные стороны, а именно продольную сторону 30 и продольную сторону 32. Гигиеническая прокладка 20 предпочтительно имеет толщину, не превышающую примерно 2,5 мм, предпочтительно толщина составляет менее чем 2,0 мм, предпочтительнее менее чем 1,5 мм.
Гигиеническая прокладка 20 имеет продольную, центральную линию 34, которая представляет собой воображаемую линию, пересекающую гигиеническую прокладку 20 на 2 идентичные половины. По бокам кнаружи с каждой из продольных сторон 30, 32 выступают соответственно клапаны 38 и 40. Основная часть 22 имеет также воображаемую поперечную, центральную линию 34 и одновременно разделяющую на 2 половины клапаны 38, 40.
Как изображено на фиг.4, основная часть 22 изготовлена из многослойной конструкции и предпочтительно включает проницаемый для жидкости слой покрытия 42, поглощающую систему 44 и непроницаемый для жидкости барьерный слой 50.
Основная часть - слой покрытия
2
2
Слой покрытия 42 может представлять собой имеющий относительно низкую плотность, объемный, рыхлый, нетканый, спутанный материал. Слой покрытия 42 может быть составлен только из одного типа волокон, такого как полиэфир или полипропилен, или он может включать смесь более чем одного волокна. Покрытие может состоять из двухкомпонентных или сопряженно связанных волокон, имеющих компонент с низкой точкой плавления и компонент с высокой точкой плавления. Волокна можно выбрать из разнообразия натуральных и синтетических материалов, таких как нейлон, полиэфир, гидратцеллюлозное волокно (в комбинации с другими волокнами), хлопок, акриловое волокно и им подобные, или их комбинаций. Предпочтительно слой покрытия 42 имеет основную массу в диапазоне от примерно 10 г/м до примерно 75 г/м.
Двухкомпонентные волокна могут быть изготовлены из полиэфирного слоя и полиэтиленовой обшивки. Применение соответствующих двухкомпонентных материалов приводит к получению плавкой, неплетеной ткани. Примеры таких плавких тканей описаны в патенте США №4555430, выданном 26 ноября 1985 г. Chicopee. Использование плавкой ткани облегчает установку слоя покрытия на поглощающий слой и/или на барьерный слой.
Слой покрытия 42 предпочтительно имеет относительно высокую степень увлажнения, хотя отдельные волокна, содержащиеся в покрытии, могут не быть особенно гидрофильными. Материал покрытия должен также содержать большое количество относительно больших пор. Это связано с тем, что слой покрытия 42 предназначен для быстрого захвата биологической жидкости и переноса ее от тела и точки осаждения. Поэтому, слой покрытия вносит небольшой вклад во время, затрачиваемое прокладкой для поглощения данного количества жидкости (время проникновения).
Преимущественно, волокна, которые составляют слой покрытия 42, не должны терять их физические свойства при увлажнении, другими словами, они не должны спадаться или терять свою упругость при воздействии на них воды или биологической жидкости. Слой покрытия 42 можно обработать для обеспечения возможности легкого прохождения жидкости через него. Слой покрытия 42 также функционирует для быстрого переноса жидкости к другим слоям поглощающей системы 44. Таким образом, слой покрытия 42 преимущественно является увлажняемым, гидрофильным и пористым. Когда слой покрытия 42 состоит из синтетических, гидрофобных волокон, таких как полиэфир или двухкомпонентные волокна, то слой покрытия 42 может быть обработан поверхностно-активным агентом для придания ему желательной степени смачиваемости.
В одном предпочтительном варианте осуществления настоящего изобретения покрытие изготовлено из связанного прядением нетканого материала, имеющего от примерно 0 до примерно 100% полиэфира и от примерно 0 до примерно 100% синтетического шелка. Пряденый материал может быть также изготовлен из гидратцеллюлозного волокна в количестве от примерно 10% до примерно 65% и из полиэфира в количестве от примерно 35% до примерно 90%. Вместо и/или в комбинации с полиэфиром, полиэтиленовое, полипропиленовое или целлюлозное волокно можно использовать с гидратцеллюлозным волокном. Необязательно, материал, используемый для слоя покрытия, может включать связывающие вещества, такие как термопластические связывающие вещества и латексные связывающие вещества.
В еще одном предпочтительном варианте осуществления настоящего изобретения покрытие изготовлено из связанного прядением нетканого материала, имеющего «время поглощения жидкости» (как определено ниже) менее чем 100 с, предпочтительно менее чем 50 с, а наиболее предпочтительно менее чем 30 с.
В еще одном предпочтительном варианте осуществления настоящего изобретения покрытие изготовлено из связанного прядением нетканого материала, который составлен по существу полностью из «не поглощающих волокон» и имеет «время поглощения жидкости» (как определено ниже) менее чем 100 с, предпочтительно менее чем 50 с, а наиболее предпочтительно менее чем 30 с.
Используемый здесь термин «не поглощающие волокна» означает волокна, которые не задерживают никакой жидкости внутри полимерной матрицы самого тела волокна. Примеры подходящих не поглощающих волокон включают полипропиленовые, полиэфирные, полиэтиленовые и двухкомпонентные волокна, изготовленные из комбинаций полипропилена, полиэфира и полиэтилена.
Поверхности не поглощающих волокон можно придать свойство «постоянной смачиваемости» (гидрофильность) посредством подходящих композиций для доводки поверхности, таких как соответствующие поверхностно-активные вещества, а также внутренние поверхностно-активные вещества. Используемый здесь термин «постоянно смачиваемые» означает, что поверхность волокон сохраняет их характеристики смачивания после процесса прядением. Конкретные примеры волокон, поверхность которых является постоянно смачиваемой, имеются в продаже и представлены ниже в примерах прядений.
Предпочтительно, пряденые материалы в соответствии с настоящим изобретением включают, по меньшей мере, 20% мас., не поглощающих волокон, которые имеют поверхность волокна, которое является постоянно смачиваемым, предпочтительно, по меньшей мере, 35% не поглощающих волокон, которые имеют поверхность волокна, которое является постоянно смачиваемым, а наиболее предпочтительно, по меньшей мере, 50% мас. не поглощающих волокон, которые имеют поверхность волокна, которое является постоянно смачиваемым.
В одном предпочтительном варианте осуществления пряденый материал «составлен по существу полностью из не поглощающих волокон». Используемый здесь термин «составлен по существу полностью из не поглощающих волокон» означает, что предпочтительно, по меньшей мере, 90% мас., волокон в пряденом материале покрытия являются не поглощающими, предпочтительнее, по меньшей мере, 95% мас., волокон являются не поглощающими, а наиболее предпочтительно 100% мас. волокон являются не поглощающими.
В другом определенном варианте осуществления материал покрытия представляет собой пряденый, нетканый материал, который содержит от примерно 10% до примерно 90% масс, полипропиленовых волокон и от 90% до 10% мас. полиэфирных волокон, предпочтительнее от примерно 35% до примерно 65% мас., полипропиленовых волокон и от 65% до 35% мас. полиэфирных волокон, и материал покрытия имеет время поглощения жидкости менее 100 с, предпочтительно менее чем 50 с, а наиболее предпочтительно менее чем 30 с.
2
2
2
2
В тех вариантах осуществления связанного прядением материала покрытия в соответствии с настоящим изобретением, где пряденое покрытие включает предварительно сформированную сеть, введенную перед гидро-пневмоперепутыванием, предварительно сформированная спутанная сеть предпочтительно составляет от примерно 10% до примерно 50% мас., всего покрытия. Предварительно сформированный материал в виде спутанной сети предпочтительно имеет основную массу в диапазоне от примерно 5 г/м до примерно 20 г/м, а предпочтительнее от примерно 10 г/м до примерно 15 г/м. Предварительно сформированный материал в виде спутанной сети также предпочтительно сконструирован из не поглощающего материала, такого как полиэтилен или полипропилен.
2
2
2
2
В тех вариантах осуществления настоящего изобретения, где материал покрытия представляет собой пряденый материал, покрытие предпочтительно имеет общую основную массу от примерно 30 г/м до примерно 80 г/м, а предпочтительнее от примерно 40 г/м до примерно 60 г/м.
Хотя в предпочтительных вариантах осуществления настоящего изобретения в качестве слоя покрытия используются волокнистые нетканые материалы, в качестве слоя покрытия можно также использовать пленочные материалы с отверстиями.
Процедура определения времени поглощения жидкости материалом покрытия
Как обсуждено выше, пряденые материалы покрытия в соответствии с настоящим изобретением предпочтительно имеют «время поглощения жидкости» (как определено ниже) менее чем 100 с, предпочтительно менее чем 50 с, а наиболее предпочтительно менее чем 30 с.
Процедура определения времени поглощения жидкости материалом покрытия представлена ниже.
Сначала получают жидкость (текучую среду) для тестирования, причем жидкость для тестирования имеет следующий состав:
(a) 50 г Acrysol GUI (имеющийся в продаже от компании Rohm & Haas, Philadelphia, PA);
(b) 975 г дистиллированной воды (72,8 дин/см); и
(c) 10 г красного красителя (имеющегося в продаже от компании Sigma-Aldrich Co., St. Louis, МО).
Полученная жидкость для тестирования имела величину 42 дин/см.
Процедуру теста проводили следующим образом.
(1) Образец ткани материала покрытия размером 2 дюйма на 2 дюйма плоско укладывают на горизонтальную поверхность, такую как поверхность стола. Под материал покрытия не следует располагать поглощающий материал, поскольку это повлияет на измеренное время поглощения жидкости.
(2) Каплю 0,05 г тестирующей жидкости наносят на верхнюю поверхность материала, используя соответствующую пипетку. Кончик пипетки следует накладывать непосредственно над верхней поверхностью материала с тем, чтобы минимизировать свободное падение жидкости, но кончик пипетки не следует располагать с непосредственным упором в верхнюю поверхность материала с тем, чтобы вынудить тестирующую жидкость течь в материал.
(3) После нанесения капли тестирующей жидкости на материал включают секундомер и затем секундомер останавливают, когда капля полностью поступает в материал.
(4) Описанный выше процесс повторяют для пяти образцов материала и рассчитывают среднее время поглощения жидкости, причем эта средняя величина представляет собой «время поглощения жидкости» в соответствии с этим способом.
Примеры связанного прядением материала покрытия
3 определенных примера материала покрытия в соответствии с настоящим изобретением изложены ниже, и также представлены 2 сравнительных примера. Каждое из пряденых покрытий по изобретению были изготовлены с использованием обычных методик прядения, хорошо известных специалистам в данной области.
2
Пример I связанного прядением покрытия - связанная прядением нетканая сеть, полученная гидро-пневмоперепутыванием с основной массой 50 г/м, состоящая из 50% волокон 2,0 dpf HyEntangle WA типа 130 (полипропиленовых), имеющихся в продаже от компании Fibervisions Inc. Covington GA, и 50% волокон 1,4 dpf PET Series 300, имеющихся в продаже от компании Sabic Inc., Sttard (The Netherlands). Волокна 2,0 dpf HyEntangle WA типа 130 представляют собой «постоянно смачиваемые» волокна.
2
2
2
Пример II связанного прядением покрытия - связанная прядением нетканая сеть с общей основной массой 50 г/м, состоящая из 10 г/м или 20% общей мас./мас.% предварительно сформированной сети из пряденых полипропиленовых волокон, введенных перед гидро-пневмоперепутыванием, имеющихся в продаже от компании PGI, Inc. Chareston SC code KO-CA-5 и 40 г/м или 80% общей мас./мас.% скрепочных волокон, которые представляют собой волокна из полиэтилентерефталата (PET) типа 203, имеющихся в продаже от компании Wellman Inc. Charlotte, NC. В этом примере постоянно смачиваемые «волокна» вводятся через предварительно сформированную спутанную сеть из пряденого полипропилена. В этом варианте осуществления спутанная сеть из пряденого полипропилена является «постоянно смачиваемой».
2
2
2
Пример III связанного прядением покрытия - связанная прядением нетканая сеть, полученная гидро-пневмоперепутыванием с основной массой 50 г/м, состоящая из 10 г/м 20% волокон 2,0 dpf HyEntangle WA типа 130 (полипропиленовых), имеющихся в продаже от компании Fibervisions Inc. Covington GA, и 40 г/м или 80% волокон 1,5 dpf PET типа 203, имеющихся в продаже от компании Wellman Inc., Charlotte, NC. Волокна 2,0 dpf HyEntangle WA типа 130 представляют собой «постоянно смачиваемые» волокна.
2
Сравнительный пример 1 плетения - связанная прядением нетканая сеть, полученная гидро-пневмоперепутыванием с основной массой 50 г/м, состоящая из 100% волокон 1,5 dpf PET типа 203, имеющихся в продаже от компании Wellman Inc. Charlotte, NC.
2
2
2
Сравнительный пример II плетения - связанная прядением нетканая сеть, полученная гидро-пневмоперепутыванием, имеющаяся в продаже от компании Polymer Group Inc. Charleston, SC code JM-88-10-12 с общей основной массой 50 г/м, состоящая из 15 г/м 30% общей мас./мас.% связанного прядением полипропилена, введенного перед гидро-пневмоперепутыванием, имеющаяся в продаже от компании PGI, Inc. Charleston SC и 35 г/м или 70% общей мас./мас.% скрепочных волокон, которые представляют собой 1,5 dpf PET волокна типа 203, имеющиеся от компании Wellman Inc. Charlotte, NC.
Определяли величины времени поглощения воды для каждого из представленных выше примеров, и они представлены в таблице 1.
Таблица 1
Образец
Время поглощения жидкости, с N=5
Пример I прядения
25,7
Пример II прядения
18,0
Пример III прядения
58,6
Сравнительный пример I прядения
>146,2
Сравнительный пример II прядения
>200
Слой покрытия 42 может быть выполнен в виде рельефа на остальной поглощающей системе 44 для содействия гидрофильности сплавлением покрытия со следующим слоем. Такое сплавление можно производить локально, во множестве участков или по всей поверхности контакта слоя покрытия 42 и поглощающей системы 44. Альтернативно, слой покрытия 42 может быть присоединен к поглощающей системе 44 другим средством, например, приклеиванием.
Основной корпус - поглощающая система
2
2
2
В определенном примере настоящего изобретения поглощающая система 44 составлена в первую очередь из порошка SAP (сверхпоглотителя), расположенного между покрытием и барьером. Предпочтительно SAP наносится на внутреннюю поверхность или слоя покрытия, барьерного слоя, или к поверхности слоя, расположенного между слоем покрытия и барьерным слоем. SAP предпочтительно приклеивается к внутренней поверхности покрытия, внутренней поверхности барьера или к любой поверхности слоя, расположенного между покрытием и барьером, с использованием клея. Например, типичный клей, склеивающий при надавливании, такой как Fuller 1491, имеющийся в продаже от компании Fuller Corporation, можно нанести на внутреннюю поверхность барьера для удерживания порошка SAP на месте. Было обнаружено, что особенно подходящими являются SAP с очень высокими скоростями поглощения, такие как Sumitomo ВА-40В (Sumitomo Seika Chemical Companies Ltd., Osaka, Japan). Для этой конструкции слой SAP является предпочтительно по существу равномерным с основной массой, по меньшей мере, 50 г/м, а предпочтительно примерно от 100 г/м до 150 г/м.
В одном предпочтительном варианте осуществления изобретения поглощающая система состоит из сверхпоглотителя, приклеенного к слою ткани, который расположен между покрытием и барьером.
В другом предпочтительном варианте осуществления изобретения поглощающий слой может состоять исключительно из сверхпоглотителя, приклеенного или к внутренней поверхности покрытия, или к внутренней поверхности барьера.
Предпочтительные сверхпоглотители, которые можно использовать в настоящем изобретении, имеют очень высокий «коэффициент гелевой блокировки» (как более детально определено ниже). Величины поглощательной способности и величины коэффициента гелевой блокировки, описанные ниже, основаны на поглощении 0,9% солевого раствора в устройстве GAT (тестере гравиметрической поглощательной способности) под давлением 0,01 фунта/кв. дюйм. Подробное описание устройства GAT представлено McConnell в патенте США №4357827, предмет которого включен сюда в качестве ссылки. Подходящие тестирующие устройства GAT имеются в продаже от компании М/К Systems, Danners, Ma. Подробное описание способа тестирования, используемого для определения величин поглощательной способности SAP, указанной выше, представлено ниже.
SAP получают для испытания сначала скринингом с отбором SAP, используя сито 100 меш (US - Sieve Series) для выделения SAP, который остался бы сверху на сите 100 меш.
Тестирующий элемент устройства GAT регулируют таким образом, что он находится на 1 см выше уровня резервуара жидкости. Поверх тестирующего элемента устройства GAT помещают фильтровальную бумагу Whatman GF/A, причем тестирующий элемент включает пластину с множеством отверстий. Фильтровальная бумага функционирует для обеспечения доставки постоянного потока тестирующей жидкости в SAP.
2
Тестирующая камера сконструирована из плексигласовой трубки с внутренним диаметром 1 дюйм, имеющей первый открытый конец и второй конец, покрытый металлическим ситом 100 меш. Количество 0,10 г порошка SAP помещали в тестирующую камеру поверх металлического сита, причем это количество SAP соответствовало 200 г/м. Плексигласовую шайбу массой 4,4 г, обработанную на станке для плотного вхождения внутрь, но не запирания цилиндра, помещали поверх порошка для обеспечения номинальной нагрузки 0,01 фунта/кв. дюйм.
Тестирующую камеру помещали поверх фильтровальной бумаги так, чтобы наружная поверхность сита упиралась в фильтровальную бумагу, расположенную на тестирующем элементе GAT. Тест проводили в течение 60 мин, данные о количестве поглощенной жидкости регистрировали компьютером через каждые 15 с. Для образца SAP строили кривую поглощательной способности построением графика динамики во времени емкости в г/г.
2
Второй тест, как описано выше, проводили на таком же типе SAP, как использованный в указанном выше тесте. Однако в этом втором тесте порошок SAP в количестве 0,50 г помещали в тестирующую камеру поверх металлического сита, причем это количество SAP соответствовало 1000 г/м. Второй тест во всех других отношениях проводили, как описано выше, и строили вторую кривую поглощательной способности построением графика динамики во времени поглощательной способности в г/г.
«Коэффициент гелевой блокировки» определяли по отношению общей емкости образца 0,50 г на основании г/г относительно общей емкости образца 0,10 г на основании г/г. Отношение блокировки геля рассчитывали через время t (в мин) = 1, 5, 10 и 60. Ниже представлена таблица 2, суммирующая характеристики поглощательной способности и коэффициент гелевой блокировки имеющегося в продаже сверхпоглотителя Sumitomo ВА-40В.
Таблица 2
Время (мин)
Поглощательная способность (г/г) для 0,1 г SAP
Поглощательная способность (г/г) для 0,5 г SAP
Отношение блокировки гелем
1
34, 9
10, 4
0,30
5
37, 6
27,0
0,72
10
37, 9
29,2
0,77
60
38,8
29, 8
0,77
Как показано выше, сверхпоглотители, которые можно использовать в настоящем изобретении, предпочтительно имеют коэффициент гелевой блокировки через 1 мин, по меньшей мере, примерно 0,25. Как показано выше, сверхпоглотители, которые можно использовать в настоящем изобретении, предпочтительно имеют коэффициент гелевой блокировки через 5 мин, по меньшей мере, примерно 0,50, предпочтительнее, по меньшей мере, примерно 0,60, а наиболее предпочтительно, по меньшей мере, примерно 0,72.
Основная часть - барьерный слой
Под поглощающим слоем 44 лежит барьерный слой 50, включающий непроницаемый для жидкости пленочный материал, с тем, чтобы предотвратить выход жидкости, которая захвачена в поглощающую систему 44, из гигиенической прокладки и пачкание нижнего белья. Барьерный слой 50 предпочтительно изготовлен из полимерной пленки, хотя он может быть изготовлен из непроницаемого для жидкости, проницаемого для воздуха материала, такого как обработанные репеллентом, неплетеные или микропористые пленки или пенистые материалы.
Размещающий (регулирующий положение) клей 58 можно наносить на сторону барьерного слоя, обращенную к белью, для фиксации прокладки 20 к белью во время использования. Размещающий клей 58 может быть покрыт удаляемой съемной бумагой 60, так что перед использованием размещающий клей покрыт удаляемой съемной бумагой 60.
Барьерный слой может быть «дышащим», т.е. дающим возможность испарениям проходить через него. Известные материалы для этой цели включают неплетеные материалы и микропористые пленки, в которых микропористость создается, наряду с другими приемами, растяжением ориентированной пленки. Одиночные или множественные слои проницаемых пленок, тканей, материалы, полученные выдуванием расплава, и их комбинации, которые обеспечивают извитые каналы, и/или характеристики поверхности которых обеспечивают проникновение жидкого поверхностного репеллента в жидкости, можно также использовать для предоставления «дышащего» опорного листка. Слой покрытия 42 и барьерный слой 50 соединены вдоль их краевых частей так, чтобы образовать замкнутую полость или фланцевую запайку, которая поддерживает захватывающую жидкость функцию поглощающего слоя 44. Соединение может быть изготовлено посредством клеевых материалов, термического связывания, ультразвукового связывания, радиочастотной пайки, механического обжимания и им подобных способов и их комбинаций. Основная часть - стабилизирующий слой
Как показано на фиг.5 и 6, гигиеническая прокладка 20 может, кроме того, необязательно включать стабилизирующий слой 52, расположенный между слоем покрытия 42 и барьером 50. Стабилизирующий слой 52 может быть расположен между поглощающей системой 44 и барьером 50. Стабилизирующий слой 52 предназначен для обеспечения прокладки более высоким сопротивлением изгибу (МСВ) в локализованной зоне. Стабилизирующий слой 52 предназначен для усиления структурной целостности прокладки 20 в локализованной зоне, в то же самое время все же обеспечивая возможность сохранения общей природы «драпируемости» прокладки.
Стабилизирующий слой 52 предпочтительно имеет длину L1, которая меньше длины L2 поглощающей системы 44. При этом прокладка в целом имеет первую часть 54, которая расположена вне протяжения стабилизирующего слоя 52, и вторую часть 56, расположенную в пределах протяжения стабилизирующего слоя 52. Материал для стабилизирующего слоя 52 выбран так, чтобы прокладка 20 имела сопротивление изгибу (МСВ), которое больше в пределах протяжения стабилизирующего слоя 52, т.е. в пределах второй части 56, чем вне протяжения стабилизирующего слоя 52, т.е. в пределах первой части 54.
Таким образом, прокладка будет иметь, по меньшей мере, первую величину МСВ вне протяжения стабилизирующего слоя 52 и вторую величину МСВ в пределах протяжения стабилизирующего слоя 52, причем первая величина МСВ меньше, чем вторая величин МСВ. Предпочтительно вторая величина МСВ составляет, по меньшей мере, 400 г. Величины МСВ первой части 54 и второй части 56 можно рассчитать таким же образом, как указано в описанной выше «Процедуре измерения модифицированной круговой жесткости при изгибе (МСВ) и основной массы (BW)».
Ширина W1 стабилизирующего слоя 52 предпочтительно выбрана так, что она такая же, как ширина W2 поглощающей системы 44. Предпочтительно стабилизирующий слой имеет длину L1, по меньшей мере, 37,5 мм и ширину W1, по меньшей мере, 37,5 мм.
Если стабилизирующий слой 52 расположен между слоем покрытия 42 и поглощающей системой 44, то материал, включающий стабилизирующий слой 52, следует выбрать так, чтобы он легко пропускал жидкость к поглощающей системе 44. Например, стабилизирующий слой 52 может включать неплетеный материал, включающий меланж или смесь синтетических и/или целлюлозных волокон. Подходящие композиции определенных материалов будут очевидны для специалистов в данной области.
Если стабилизирующий слой 52 расположен между поглощающей системой 44 и барьером 50, то материал, включающий стабилизирующий слой, может быть непроницаемым для жидкости. Таким образом, стабилизирующий слой 52 может содействовать барьеру 50 в предотвращении вытекания жидкости из поглощающего изделия.
Альтернативно, если стабилизирующий слой расположен между поглощающей системой 44 и барьером 50, то материал, включающий стабилизирующий слой, может быть поглощающим, так что он функционирует в качестве вторичной сердцевины. Например, стабилизирующий слой 52 может включать неплетеный материал, включающий меланж или смесь целлюлозных волокон и SAP.
Наконец, стабилизирующий слой 52 может быть расположен на наружной поверхности барьера. В таком варианте осуществления материал, включающий стабилизирующий слой, является предпочтительно проницаемым для жидкости и, таким образом, функционирует в качестве вторичного барьера.
Поглощающие изделия по настоящему изобретению могут включать и не включать крылышки, клапаны или ушки для фиксации поглощающего изделия к нижнему белью. Крылышки, также называемые, наряду с другими терминами, клапанами или ушками, и их использование в гигиенических защитных изделиях описано в патенте США №4687478, выданном Van Tilburg; в патенте США №4589876Б, также выданном Van Tilburg; в патенте США №4900320, выданном McCoy, и в патенте США №4608047, выданном Mattingly. Описания этих патентов полностью включены сюда в качестве ссылки. Как описано в указанных выше документах, крылышки, вообще говоря, являются гибкими и сконфигурированы для складывания по краям нижнего белья таким образом, что крылышки расположены между краями нижнего белья. Поглощающее изделие по настоящему изобретению может накладываться на промежностный угол размещением обращенной к белью поверхности на внутреннюю поверхность обращенной к промежности стороны белья. Можно использовать различные способы прикрепления поглощающих изделий, например, химические средства, например, клей, и средства механического прикрепления, например, зажимы, шнурки, завязки и соединительные устройства, например, кнопки, пуговицы, VELCRO (Velcro USA, Inc., Manchester, NH), молния и им подобные, представляют собой примеры различных вариантов, доступных специалисту в данной области.
Клей может включать клей, склеивающий при надавливании, который наносится в виде полосок, спиралей или волн и им подобных способов нанесения. Используемый здесь термин «клей, склеивающий при надавливании», относится к любому высвобождаемому клею или высвобождаемому липкому средству. Подходящие клеевые композиции включают, например, клеи, склеивающие при надавливании, на водной основе, такие как акрилатные клеи. Альтернативно, клеевая композиция может включать клеи на основе следующего: полученные из эмульсии или растворителя клеи из натурального или синтетического полиизопрена, стирол-бутадиена или полиакрилата, винилацетатного сополимера или их комбинаций; клеи горячей плавки на основе подходящих блок сополимеров, подходящие блок сополимеры для использования в изобретении включают линейные или радиальные сополимерные структуры, имеющие формулу (А-В)х, где блок А представляет собой поливинилареновый блок, блок В представляет собой поли(моноалкениловый) блок, х обозначает количество полимерных атомов, и где х представляет собой целое число, большее или равное единице. Подходящие блок А поливиниларены включают, но не ограничиваются, полистирол, полиальфа-метилстирол, поливинилтолуол и их комбинации. Подходящие блок В поли(моноалкениловые) блоки включают, но не ограничиваются, сопрояженно связанные диеновые эластомеры, такие как, например, полибутадиен или полиизопрен, или гидрированные эластомеры, такие как этиленбутилен, или этиленпропилен, или полиизобутилен, или их комбинации. Примеры имеющихся в продаже таких типов блок сополимеров включают эластомеры KratonTM от Shell Chemical Company, эластомеры VectorTM от Dexco, SolpreneTM от Enichem Elastomers и StereonTM от Firestone Tire & Rubber Co.; клей-расплав на основе олефиновых полимеров и сополимеров, где олефиновый полимер представляет собой трехзвенный полимер этилена и со-мономеры, такие как винилацетат, акриловая кислота, метакриловая кислота, н-бутилакрилатвинилсилан или малеиновый ангидрид. Имеющиеся в продаже примеры этих типов полимеров включают Ateva (полимеры от компании AT plastics), Nucrel (полимеры от DuPont), Escor (от Exxon Chemical).
Когда используется клей, можно накладывать удаляемую бумагу для защиты клея на поглощающем изделии перед прикреплением поглощающего изделия к белью. Удаляемая полоска может быть изготовлена из любого подобного листку материала, который с достаточной прочностью прилипает к клею для удерживания на месте перед использованием, но который можно легко удалить, когда предстоит использование поглощающего изделия. Необязательно покрытие может наноситься на удаляемую полоску для облегчения возможности удаления удаляемой полоски с клея. Можно использовать любое покрытие, способное достичь этого результата, например, силикон.
Любой или все элементы из слоя покрытия, поглощающего слоя, пропускающего слоя, слоя опорного листка и клеевых слоев могут быть окрашенными. Такое окрашивание включает, но не ограничивается, окрашивание в белый, черный, красный, желтый, синий, оранжевый, зеленый, фиолетовый цвет и их комбинации. Цвет можно придавать в соответствии с настоящим изобретением посредством окрашивания, пигментации и печати. Красители, используемые в соответствии с настоящим изобретением, включают красители и неорганические и органические пигменты. Красители включают, но не ограничиваются, антрахиноновые красители (Solvent Red III, Disperse Violet 1, Solvent Blue 56 и Solvent Green 3), ксантеновые красители (зеленый краситель Solvent Green 4, красные красители Acid Red 52, Basic Red 1 и оранжевый краситель Solvent Orange 63), азиновые красители (черный краситель Jet black) и им подобные. Неорганические пигменты включают, но не ограничиваются, диокси титана (белый), черную сажу (черный), оксиды железа (красный, желтый и коричневый), оксид хрома (зеленый), аммонийферроцианид трехвалентного железа (синий) и им подобные.
Органические пигменты включают, но не ограничиваются, диарилид желтый ААОА (пигмент желтый 12), диарилид желтый ААОТ (пигмент желтый 14), фталоцианин синий (пигмент синий 15), литол красный (пигмент красный 49:1), Red Lake (пигмент красный) и им подобные.
Поглощающее изделие может включать другие известные материалы, слои и добавки, такие как пена, сетевидный материал, духи, лекарственные средства или фармацевтические средства, увлажнители, средства, устраняющие неприятный запах, и им подобные. Поглощающее изделие может быть необязательно выполнено в виде рельефа с декоративными конструктивными исполнениями.
Поглощающее изделие может быть упаковано в виде развернутых поглощающих изделий внутри картонки, коробки или мешочка. Потребитель при необходимости извлекает готовое к использованию изделие. Поглощающее изделие может быть также отдельно упаковано (каждое поглощающее изделие заключено внутрь наружной обертки).
В настоящем изобретении также предусмотрены включенные асимметричные и симметричные поглощающие изделия, имеющие параллельные продольные края, в форме собачьей кости или арахиса, а также изделия, имеющие конусовидную конструкцию для использования с трусиками ремешкового стиля.
Из предшествующего описания специалист в данной области может понять существенные характеристики данного изобретения и без отклонения от его сущности и диапазона может внести в него различные изменения и модификации. Описанные в качестве иллюстрации варианты осуществления не предназначены для ограничений возможных изменений, возможных при осуществлении настоящего изобретения.
Образец по изобретению
2
2
2
2
Образец по изобретению №1. Гигиеническая прокладка, имеющая барьерный слой полиэтиленовой пленки 0,9 мм, изготавливаемый Pliant Corp., Schaumberg, Illinois, код продукта #3492А с 5,9 мг/кв. дюйм клея Fuller 1023, нанесенного на обращенную к покрытию поверхность барьера, связанного прядением материала покрытия 75 г/м, имеющегося в продаже от Polymer Group, Inc., Charlotte, Noeth Carolina, в виде продукта под кодом PGI 4012, и 2,6 мг/кв. дюйм клея Fuller 1023, имеющегося в продаже от Fuller Corp., St. Paul, Minnesota, на обращенную к барьеру сторону покрытия. Между покрытием и барьером находится слой увлажненной тонкой бумаги верже Little Rapids типа 2004, имеющейся в продаже от компании Little Rapids, Corp., Green Bay, Wisconsin, с основной массой 21,2 г/м. Края слоя тонкой бумаги были расположены примерно на 10 мм внутрь от краев покрытия и барьера. Обращенная к барьеру сторона тонкой бумаги имела площадь шириной приблизительно 50 мм на длину 170 мм, покрытую 10 г/м клеем Fuller 1023. Перед присоединением тонкой бумаги и клея к барьеру и покрытию слой 130 г/м сверхпоглотителя Sumitomo ВА-40В, имеющегося в продаже от Sumimoto Seika Chemicals, Co., Ltd., Osaka, Japan, был отложен на покрытую клеем сторону тонкой бумаги. Клей удерживал сверхпоглотитель на месте. После отложения сверхпоглотителя, слои покрытия, тонкой бумаги, покрытой SAP, и барьера соединяли. Обращенную к белью поверхность барьера покрывали 20 мг/кв. дюйм клея, склеивающего при надавливании, предназначенного для прикрепления к трусикам, Fuller 1417, имеющегося в продаже от Fuller Corp., St. Paul, Minnesota.
Сравнительный пример #1 Carefree Perfect Fit Pantiliner;
Сравнительный пример #2 Kotex Lightdays Pantiliner;
Сравнительный пример #3 Always Ultrathin Sanitary Napkin;
Сравнительный пример #4 Stayfree Ultrathin Overnidht Sanitary Napkin;
Сравнительный пример #5 Libra Invisible Sanitary Napkin (Australia);
Сравнительный пример #6 Carefree Ultra Dry Pantiliner.
Представленные выше образцы по изобретению и сравнительные образцы испытывали в соответствии со способами тестирования, описанными здесь, результаты которых приведены в таблице 3.
Таблица 3
Основная масса (г/м<sup>2</sup>)
МСВ (г)
Толщина, (мм)
BW/MCB, (1/м<sup>2</sup>)
Повторное увлажнение, (г)
FPT, (с)
AI
Плотность, г/см<sup>3</sup>
DCDI
Сравнительный образец
116
20
85
5,80
6,27
499,88
0
0,136
0,792
Сравнительный образец
234,66
131,28
2,0
1,79
5,575
17,96
1,09
0,118
0,210
Сравнительный образец
292
247
2,55
1,18
0,05
5,8
2,0
0,115
0,135
Сравнительный образец
306
433
2,69
0,71
0,15
4,96
2,0
0,114
0,081
Сравнительный образец
569
475
3,01
1,2
0,307
5,55
1,97
0, 189
0,227
Сравнительный образец
351
112
3,32
3,13
1,21
7,1
1,82
0, 106
0,331
Образец по изобретению
307
62,4
1,44
4,91
0,63
42,39
1,84
0, 213
1,045
Процедура измерения средней поглощающей способности (АС)
Образец продукта по изобретению 1 и сравнительные образцы продуктов 1-6, кроме того, испытывали для определения средней поглощающей способности (АС) продуктов. Способ испытания для определения средней поглощающей способности (АС) описан ниже.
По меньшей мере, 3 образца новых продуктов требуются для проведения теста средней поглощающей способности, описанного ниже.
Тест средней поглощающей способности проводят на квадратных образцах размером 37,5 мм × 37,5 мм, отрезанных от образца продукта. Отрезанные испытуемые образцы в виде квадрата размером 37,5 мм × 37,5 мм берут из соответствующих участков продукта, как те образцы, которые взяты из продуктов, используемых в описанных выше тестах МСВ и AI.
Перед проведением теста, по меньшей мере, 6 квадратных оболочек размером 60 мм × 60 мм конструируют из неплетеной ткани с легкой массой, такой как 0,7 унции на кв. ярд, через связанную на воздухе сеть биокомпонентных волокон. Подходящим примером не связанного прядением материала является PGI под кодом #4128. Оболочку можно сформировать складыванием квадратного отдела размером 120 мм × 60 мм и термической пайкой сторон со включенным в оболочку образцом. Можно использовать другие оболочечные конструкции, пока они обеспечивают возможность беспрепятственного поглощения тестируемой жидкости в образец во время части теста при погружении образца и беспрепятственное капание впитанной жидкости из образца во время части теста при капании впитанной жидкости из образца.
Оболочку без тестируемого образца погружают в солевой раствор (0,9%) на 15 мин и затем подвешивают так, чтобы солевой раствор мог свободно капать в течение 12 мин. Затем измеряют влажную массу оболочки с точностью до ближайшей сотой части грамма. Эту процедуру проводят для трех образцов оболочки и определяют среднюю величину влажной массы оболочки.
Массу каждого из трех сухих тестируемых образцов размером 37,5 мм × 37,5 мм измеряют перед началом теста.
Тестируемый образец размером 37,5 мм × 37,5 мм вставляют в сухую оболочку и оболочку погружают в солевой раствор (0,9%) на 15 мин и затем подвешивают так, чтобы солевой раствор мог свободно капать в течение 12 мин. Затем с точностью до ближайшей сотой части грамма измеряют влажную массу объединенных оболочки и испытуемого образца. Затем сухую массу тестируемого образца и среднюю влажную массу одной оболочки вычитают для определения поглощающей способности тестируемого образца. Это повторяют для трех тестируемых образцов размером 37,5 мм × 37,5 мм и получают среднюю величину поглощающей способности для получения средней поглощающей способности (АС) в граммах. Ниже представлена таблица 4, в которой показана средняя поглощающая способность (АС) для каждого из образцов продуктов 1-4 по изобретению и сравнительных образцов продуктов 1-6.
Таблица 4
Поглощающая способность (г) (АС)
Сравнительный образец 1
95
Сравнительный образец 2
2,67
Сравнительный образец 3
5,32
Сравнительный образец 4
9,63
Сравнительный образец 5
8,44
Сравнительный образец 6
11,32
Пример 1 по изобретению
8,3
Поглощающие изделия в соответствии с настоящим изобретением предпочтительно имеют среднюю поглощающую способность (АС), по меньшей мере, примерно 5,0 г, предпочтительнее, по меньшей мере, примерно 6,5 г, а наиболее предпочтительно, по меньшей мере, примерно 8,0 г.
Каждый из описанных выше образцов по изобретению был сконструирован без стабилизирующего слоя 52, как описано выше со ссылкой на фиг.5 и 6. Однако каждый из описанных выше образцов по изобретению может включать такой стабилизирующий слой 52.
Образец по изобретению №2
2
Образец по изобретению №2 имел такую же конструкцию, как описанный выше образец по изобретению №1, но, кроме того, включал стабилизирующий слой, расположенный между слоем покрытия и слоем поглотителя. Стабилизирующий слой был изготовлен из 102 г/м связанного прядением полипропилена, имеющегося в продаже от компании ВВА Fiberweb Filtration в виде материала фильтровального сорта под названием Typar/Tekton Filtration Grade Sponbonded Polypropylene Style Number 3301N.
Размеры стабилизирующего слоя составили приблизительно 40 мм × 40 мм, и стабилизирующий слой располагался в центре продукта.
Образец №2 по изобретению испытывали для определения величины МСВ в пределах зоны, ограниченной стабилизирующим слоем, и за пределами зоны стабилизирующего слоя; величины МСВ представлены в таблице 5.
Таблица 5
МСВ (г) в пределах зоны стабилизирующего слоя
МСВ (г) за пределами зоны стабилизирующего слоя
Образец №2 по изобретению
488
62,4
В связи с описанным выше, поглощающие изделия в соответствии с настоящим изобретением обеспечивают изделия, имеющие необычное сочетание высокой гибкости, драпируемости и поглощающей способности, которые имеют превосходные свойства поглощения и удерживания жидкости.
Виды применения поглощающего изделия в соответствии с настоящим изобретением для гигиенических и других медицинских целей могут осуществляться в целях гигиенической защиты, при недержании мочи и фекалий, способами и методиками поглощения, применяемыми в медицине, которые известны в настоящее время или станут известны в перспективе специалистам в данной области. Таким образом, предполагается, что настоящее применение охватывает модификации и изменения настоящего изобретения при условии, что они укладываются в пределы объема прилагаемой формулы изобретения и ее эквивалентов.